(57)【要約】【課題】カーボンスーツが混入している潤滑油条件下での摩耗伸び性能を向上させると共に、油膜切れに起因する異常摩耗の発生を抑制した自動車エンジン用チェーン用を提供すること。【解決手段】円筒状のブシュの両端がそれぞれ一対の内プレートのブシュ孔に圧入され、ブシュ内に遊貫されたピンの両端が前記一対の内プレートの両外側に配置された一対の外プレートのピン孔に圧入されている自動車エンジン用チェーンにおいて、ピンの表面が炭化クロム層又は炭化バナジウム層により被覆されており、ブシュが冷間鍛造により成形されたものであり、ピンの表面粗さがブシュの表面粗さよりも平滑であることにより、上記の課題を解決するものである。【選択図】図３
2008281027.tif 000002
【特許請求の範囲】
【請求項１】
円筒状のブシュの両端がそれぞれ一対の内プレートのブシュ孔に圧入され、前記ブシュ内に遊貫されたピンの両端が前記一対の内プレートの両外側に配置された一対の外プレートのピン孔に圧入されている自動車エンジン用チェーンにおいて、
前記ピンの表面が炭化クロム層又は炭化バナジウム層により被覆されており、
前記ブシュが冷間鍛造により成形されたものであり、
前記ピンの表面粗さが前記ブシュの表面粗さよりも小さいことを特徴とする自動車エンジン用チェーン。
【請求項２】
前記炭化クロム層又は炭化バナジウム層が粉末パック法により形成されたものであることを特徴とする請求項１に記載の自動車エンジン用チェーン。
【請求項３】
前記炭化クロム層又は炭化バナジウム層により被覆された前記ピンの表面粗さを、バレル研磨処理により、前記ブシュの表面粗さよりも小さくしたことを特徴とする請求項１又は請求項２に記載の自動車エンジン用チェーン。
【発明の詳細な説明】
【技術分野】
【０００１】
本発明は、自動車エンジン用の動力伝達用チェーンやカムシャフト駆動用チェーンに関するものであって、特に好ましくは、自動車エンジン用タイミングチェーンに関する。
【背景技術】
【０００２】
近年、自動車用エンジンのカムシャフト駆動機構等に用いられる動力伝達媒体には、高荷重、高速化、レイアウトの自由度の向上及びメンテナンスフリー化の要請から、従来、多用されていた歯付ベルトやＶベルトに代わり、耐久性に優れた金属製ブシュチェーンや金属製ローラチェーンの採用が増加している。
【０００３】
一般に、自動車エンジン用の金属製ブシュチェーンは、円筒状のブシュの両端部が各々一対の内プレートのブシュ孔に圧入され、ブシュ内に遊貫された鋼製のピンの両端が、一対の内プレートの両外側に配置された一対の外プレートのピン孔に圧入された構成をしており、金属製ローラチェーンは、金属製ブシュチェーンのブシュにローラが外挿された構成をしている。
【０００４】
このような構成をした従来のチェーンにおいては、ブシュとピンとの凝着摩耗特性、引張強度等の機械的特性の向上を目的として、ピンの母材にクロマイジング処理を施すことにより形成された、表面のクロム被覆層及び表面から母材に拡散したクロム拡散層を有し、クロム被覆層のビッカース硬度を１０００以上とすると共に、その表面の開口が相当円形０．５〜１５μｍの微細孔形状からなる油溜まりを有するピンを用いることが提案されている（特許文献１参照）。
【０００５】
また、本願発明の出願人らは、従来の自動車エンジン用チェーンが抱えていた、エンジンルーム内の極端に劣化した酸化度の高い潤滑油と共に使用された場合に酸化や腐食の影響を受けやすく、ピンとブシュとの凝着(Adhension)に起因して摩耗しやすく、寿命が短
いという課題を解決するために、ブシュの材質を浸炭処理したステンレス鋼とすると共に、ピンの表面に炭化バナジウム（Vanadium carbide）層を形成した自動車エンジン用タイミングチェーンを既に開発し、市場で高い評価を得ている（特許文献２参照）。
【特許文献１】特許第３２０２６５３号公報
【特許文献２】特許第３６５９９６３号公報
【発明の開示】
【発明が解決しようとする課題】
【０００６】
ところが、上述した金属製チェーンを自動車エンジンのタイミングチェーンに使用した際に、次のような更なる課題に対する対策が要請されるようになった。
【０００７】
すなわち、エンジンの燃焼過程にて発生したカーボンスーツ（Carbon soot）が潤滑油
に混入する。このカーボンスーツの粒は、ビッカース硬さ（Vickers hardness）が約１５００ＨＶの硬さを有しているため、このようなカーボンスーツを含んだ潤滑油が、高速・高負荷で走行するタイミングチェーンの摺動部であるピンとブシュの間に侵入することによって、ピンやブシュに熱処理加工や被膜形成をしたにもかかわらず、ピンとブシュの摩耗が促進する、いわゆるアブレシブ摩耗（Abrasive wear）の発生が懸念されている。
【０００８】
また、カーボンスーツ自体が油膜の形成を阻害する性質を有しているため、ピンとブシュの摺動部表面にカーボンスーツが介在することにより、潤滑油が油膜切れを起こし、ピンとブシュの焼き付きが発生し、異常摩耗(Abnormal wear)に至る場合もあることが報告
されている。
【０００９】
そこで、本発明の目的は、前述したような従来の自動車エンジン用チェーンが抱えていた問題点を解消し、カーボンスーツが混入している潤滑油条件下での摩耗伸び性能を向上させると共に、油膜切れに起因する異常摩耗の発生を抑制した自動車エンジン用チェーンを提供することである。
【課題を解決するための手段】
【００１０】
本発明者らが、自動車用エンジンに特有の使用環境であるカーボンスーツが混入している潤滑油条件下におけるピンとブシュとの摩耗の抑制について、鋭意研究した結果、ピンとブシュのそれぞれの表面粗さ、ピンの表面処理及びブシュの成形方法等を調整することによって、前記課題を解決できるという新規な知見に基づき、本発明を完成させたものである。
【００１１】
すなわち、請求項１に係る発明は、ブシュの両端がそれぞれ一対の内プレートのブシュ孔に圧入され、ブシュ内に遊貫されたピンの両端が一対の内プレートの両外側に配置された一対の外プレートのピン孔に圧入されている自動車エンジン用チェーンにおいて、ピンの表面が炭化クロム層又は炭化バナジウム層により被覆されており、ブシュが冷間鍛造により成形されたものであり、ピンの表面粗さがブシュの表面粗さよりも小さいことによって、前述した課題を解決するものである。
【００１２】
請求項２に係る発明は、請求項１に係る発明の構成に加えて、ピン表面の炭化クロム層又は炭化バナジウム層を粉末パック法により形成したことにより、前述した課題をさらに解決するものである。
【００１３】
請求項３に係る発明は、請求項１又は請求項２に係る発明の構成に加えて、炭化クロム層又は炭化バナジウム層により被覆されたピンの表面粗さを、バレル研磨処理(Barrel polishing)により、ブシュの表面粗さよりも小さくしたことにより、前述した課題を一層解決するものである。
【００１４】
なお、本発明が対象としているチェーンは、円筒状のブシュの両端がそれぞれ一対の内プレートのブシュ孔に圧入され、ブシュ内に遊貫されたピンの両端が、一対の内プレートの両外側に配置された一対の外プレートのピン孔に圧入された構成をしているブシュチェーン及びブシュチェーンのブシュにローラが外挿された構成をしているローラチェーンである。また、本発明の主要構成要素であるピン及びブシュの母材の材質としては、鉄を主成分とする合金である鋼を用いている。
【発明の効果】
【００１５】
本発明は、ブシュの両端がそれぞれ一対の内プレートのブシュ孔に圧入され、ブシュ内に遊貫されたピンの両端が一対の内プレートの両外側に配置された一対の外プレートのピン孔に圧入されている自動車エンジン用チェーンにおいて、ピンの表面が炭化クロム層又は炭化バナジウム層により被覆されており、ブシュが冷間鍛造により成形されたものであり、ピンの表面粗さがブシュの表面粗さよりも小さくしたことによって、次のような本発明に特有の効果が奏される。
【００１６】
（１）ピンとブシュの間に存在する油膜中に含まれる微細な粒径のカーボンスーツをピンの表面粗さの谷に逃がし、ピンの表面粗さの谷に入らないような大きな粒径のカーボンスーツをブシュの表面粗さの谷に逃がすことができるので、ピンとブシュの摺動面へのカーボンスーツの介在が抑えられ、アブレシブ摩耗及び油膜切れの発生が抑制され、チェーンの長寿命化が図られる。
【００１７】
（２）ピンの表面が炭化クロム層又は炭化バナジウム層により被覆されていることによって、ピンとブシュの摺動面における材質がそれぞれ異なるので、凝着に起因する摩耗が抑制され、チェーンの長寿命化が図られる。
【００１８】
（３）ブシュが冷間鍛造により成形されていることによって、ブシュの組織が微細化し、ファイバーフロー（繊維状組織）が切断されないので、捲き加工により成形された従来のブシュと比較して耐摩耗性が向上するとともに、最大内径と最小内径の差として定義される真円度が向上する。その結果、長期に亘って円滑に屈曲摺動する自動車エンジン用チェーンが得られる。
【００１９】
（４）ピンの表面粗さをブシュの表面粗さより小さくしたことにより、ピンのブシュに対する接触面積が大きくなり、ピンとブシュ間に作用する面圧が低下しブシュの摩耗が低減するので、チェーンの長寿命化が図られる。
【発明を実施するための最良の形態】
【００２０】
本発明の実施の形態を実施例に基づき、図１乃至図３を参照して説明する。なお、前記の説明で明らかなように、本発明は、ブシュの内面とピンの外表面の摺接に起因する特性劣化を改善することを目的とした発明であるので、ローラチェーンであってもブシュチェーンであっても効果は、基本的に同じ傾向を示す。したがって、以下の実施例の説明においては、ローラチェーンに基づいて説明する。
【００２１】
図１は、本発明の一実施例であるローラチェーンの一部を示す斜視図である。この図１では、ローラチェーンの内部構造が分かるように、その一部を切り欠いた状態で図示している。
【００２２】
ローラチェーン１０は、ブシュ１２の両端が、それぞれ一対の内プレート１１のブシュ孔１１ａに圧入され、ブシュ１２内に遊貫されたピン１５の両端が一対の内プレート１１の両外側に配置された一対の外プレート１４のピン孔１４ａに圧入されている。そして、ブシュ１２にローラ１３を回転自在に外挿している。
【００２３】
本発明のローラチェーン１０は、ブシュ１２が冷間鍛造により成形される。この冷間鍛造は、金型を用いて、素材の機械的性質を改善しながら、常温で形づくる鍛造法である。具体的には、冷間鍛造によってブシュ１２を成形することによって、素材の組織が微細化し、ファイバーフロー（繊維状組織）が切断されないので、従来の捲き加工によって成形したブシュに比べて耐摩耗性が向上する。
【００２４】
冷間鍛造により成形されたブシュ１２は、その表面にショットと呼ばれる金属粉を噴射する表面硬化処理を行った後に、メディアと呼ばれる研磨材を含んだ溶媒の中で回転させる研磨処理を行って表面粗さを小さく、すなわち、平滑にしている。この研磨処理は、表面粗さを小さくすると共に冷間鍛造時に形成されたスケール（酸化被膜）が除去されるという効果も有している。
【００２５】
本発明におけるブシュ１２の表面粗さは、表面粗さの測定方法を定めたＪＩＳ０６０１−１９９４における十点平均粗さ（Ｒｚ）の値、すなわち、基準長さ毎の山頂の高い方から５点、谷底の低い方から５点を選び、その平均高さが、Ｒｚ：０．４〜２．０μｍであることが好ましく、さらに好ましくは、Ｒｚ：０．５〜１．５μｍである。
【００２６】
次に、ピン１５の表面処理について説明する。まず、ピン１５の母材となる鋼の表面１５ａを、例えば、拡散浸透処理を用いて炭化クロム層又は炭化バナジウム層により被覆す
る。拡散浸透処理の具体的な方法としては、本実施例では、ピン１５の周辺にクロム又はバナジウムの粉末又は合金粉末を充填して高温下で所定の時間加熱処理する“粉末パック法”と呼ばれる公知の方法を採用しているが、この方法に限られることなく、溶融塩中で処理する“溶融塩法”や、クロム粉末又はバナジウム粉末と沈殿防止剤を添加した塗料などを塗布して乾燥させ、不活性ガス又は真空中で加熱する“塗布法”等の方法を用いることも可能である。しかしながら、本実施例においては、製造原価が安く、ピン１５のような小物の処理に適している“粉末パック法”を採用している。
【００２７】
さらに、炭化クロム層又は炭化バナジウム層により被覆されたピン１５の表面を研磨処理により表面粗さをブシュ１２の表面粗さよりも小さく、すなわち平滑にする。具体的には、十点平均粗さ（Ｒｚ）の値が、Ｒｚ：０．１〜０．３μｍとなるように研磨処理することが好ましい。この研磨処理としては、特に限定されるものではないが、本実施例では、被加工物であるピン１５を粒子状の研磨材、媒材と共にバレル槽内に入れて、バレル槽を回転・上下運動させることにより研磨を行うバレル研磨処理を採用している。この方法を用いることにより、被加工物であるピン１５と研磨材とが、バレル槽内で相対摩擦するので、ピン１５のような小さな物品の研磨を効率よく行うことができる。
【００２８】
ここで、本発明においてピンの表面粗さをブシュの表面粗さよりも小さくすることによって、アブレシブ摩耗及び油膜切れの発生が抑制されるメカニズムについては、定かではないが、図２に基づいて、次のように推察することができる。
【００２９】
エンジンの燃焼過程にて発生するカーボンスーツの粒径は、小さいもので５０ｎｍと言われている。このように小さな粒径のカーボンスーツは、潤滑油とともにピン１５とブシュ１２の間の僅かな隙間に入り込む。そして、この小さな粒径のカーボンスーツは、ピン１５とブシュ１２との隙間において、次第に凝集して大きくなっていく。その過程でちょうどピン１５の表面粗さの谷に填り込む大きさに凝集したカーボンスーツは、その谷に填り込み、その谷の形状に合うように若干変形することによって、再びピン１５とブシュ１２との隙間に出てくることなく、その谷にトラップされる。
【００３０】
一方、ピン１５とブシュ１２の隙間に入り込む前に、既にある程度、凝集していて、ピンと１５ブシュ１２の隙間に入り込んだ時に、ピン１５の表面粗さの谷に填り込むことができない大きさのカーボンスーツは、ピン１５とブシュ１２との隙間において、さらに凝集して大きくなっていく。その過程でちょうどブシュ１２の表面粗さの谷に填り込む大きさに凝集したカーボンスーツは、その谷に填り込み、その谷の形状に合うように若干変形することによって、再びピン１５とブシュ１２との隙間に出てくることなく、その谷にトラップされる。
【００３１】
また、ピン１５とブシュ１２の隙間に入り込む前に、既に相当程度、凝集していて、ブシュ１２の表面粗さの谷に填り込むことができない大きさのカーボンスーツは、そもそも、ピン１５とブシュ１２の隙間に入り込むことができず、アブレシブ摩耗及び油膜切れの発生の原因にはならないので、問題ない。
【００３２】
ここで、本発明による自動車エンジン用チェーンの特性を計る測るため下記に示す試験条件で、摩耗伸び試験を行い、その結果を図３に示した。ここで、チェーン摩耗伸び指数は、通常品のチェーン摩耗伸びを１００とした場合の指数を示しており、指数が高いほど摩耗伸びが大きいことを意味している。
＜摩耗伸び試験条件＞
・チェーン：          ピッチ８ｍｍのローラチェーン
・スプロケット歯数：  １８枚×３６枚
・回転速度：          ７０００ｒ／ｍｉｎ
・潤滑油：            カーボンスーツを添加した潤滑油
・油量：              １Ｌ／ｍｉｎ
なお、図３に示した発明品及び比較のために示した通常品、参考品のチェーン伸び試験の結果は、上記の条件で通常のモータリング試験機を用いてチェーン伸び試験を行った結果にのみ基づいている。しかしながら、上記の試験方法は、当業界で通常用いられている再現性の高い試験方法であるので、他の試験方法を行ったとしても、同じ傾向が示されると推認される。
【００３３】
ここで、通常品は、ブシュが捲き加工で成形されたものであって、表面粗さがＲｚ：２．０〜３．０μｍであり、ピンが、炭化クロム層又は炭化バナジウム層を表面に形成したものであって、表面粗さがＲｚ：０．３〜０．８μｍのものである。また、参考品は、ブシュが捲き加工で成形されたものであって、表面粗さがＲｚ：３．０μｍより大きく、ピンが、炭化クロム層又は炭化バナジウム層を表面に形成したものであって、表面粗さがＲｚ：０．８μｍより大きいものである。一方、発明品は、ブシュが冷間鍛造で成形されたものであって、表面粗さがＲｚ：０．４〜２．０μｍであり、ピンが、炭化クロム層又は炭化バナジウム層を表面に形成したものであって、表面粗さがＲｚ：０．１〜０．３μｍのものである。
【００３４】
図３に示した結果から明らかなように、発明品は、通常品に対してチェーン摩耗伸び指数が１／２に低減した。また、ピンとブシュの表面粗さの値が大きい参考品は、たとえ、カーボンスーツを摺動面から逃がすことができても、表面硬さが高いピンがブシュの摩耗を促進してしまうためチェーン摩耗伸び指数が大きくなってしまう。
【産業上の利用可能性】
【００３５】
これまで自動車エンジン用チェーンは、ピンもブシュも表面粗さが良ければ良い程、チェーンの摩耗伸びが改善されると認識されていた。ところが、本発明の発明者らが鋭意研究したところ、自動車用チェーンが潤滑油中にカーボンスーツ等の夾雑物が存在するような環境下で使用される場合、ピンの表面粗さをブシュの表面粗さより良くするという相対的な違いを持たせることによって、チェーン摩耗伸びがより抑制されるという新しい知見に基づき、本発明の自動車エンジン用チェーンは完成したものであって、特殊な製造設備や高価な材料を用いることなく、きわめて再現性良くチェーン摩耗伸びを改善することができる点で、産業上の利用可能性は、きわめて大きい。
【図面の簡単な説明】
【００３６】
【図１】本発明のローラチェーンの一部を示す斜視図。
【図２】本発明のメカニズムを説明する概念図。
【図３】本発明のローラチェーンのカーボンスーツが混入した潤滑油中におけるチェーン伸び試験結果。
【符号の説明】
【００３７】
１０    ・・・  ローラチェーン
１１    ・・・  内プレート
１１ａ  ・・・  ブシュ孔
Ｉ２    ・・・  ブシュ
１３    ・・・  ローラ
１４    ・・・  外プレート
１４ａ  ・・・  ピン孔
１５    ・・・  ピン
１５ａ  ・・・  ピンの表面
【図１】
2008281027.tif 000003
【図２】
2008281027.tif 000004
【図３】
2008281027.tif 000005